(57)【要約】【課題】平均粒径が小さいシリカ粒子を含有し、かつマクロ孔とメソ孔とを有する高分子多孔体を提供する。【解決手段】平均粒径が２００ｎｍ以下のシリカ粒子が分散してなり、平均孔径が０．５０μｍを超え２００μｍ以下のマクロ孔と平均孔径が０．１〜５００ｎｍのメソ孔とを有することを特徴とするシリカ粒子を含有する高分子多孔体。【選択図】なし【特許請求の範囲】
【請求項１】
平均粒径が２００ｎｍ以下のシリカ粒子が分散してなり、平均孔径が０．５０μｍを超え２００μｍ以下のマクロ孔と平均孔径が０．１〜５００ｎｍのメソ孔とを有することを特徴とするシリカ粒子を含有する高分子多孔体。
【請求項２】
空隙率が１５〜９９％であることを特徴とする請求項１に記載のシリカ粒子を含有する高分子多孔体。
【請求項３】
高分子多孔体を構成する高分子化合物が、ポリアミドイミド系樹脂、ポリエーテルイミド系樹脂、ポリアミド系樹脂からなる群より選ばれる少なくとも１種であることを特徴とする請求項１または２に記載のシリカ粒子を含有する高分子多孔体。
【請求項４】
シリカ成分を１〜５０質量％含むことを特徴とする請求項１〜３のいずれかに記載のシリカ粒子を含有する高分子多孔体。
【請求項５】
請求項１に記載のシリカ粒子を含有する高分子多孔体を製造するための方法であって、高分子化合物とシリコンアルコキシドまたはその誘導体を含む混合溶液に、二酸化炭素を溶解させた後、シリコンアルコキシドの加水分解によるゾルゲル反応をおこない、その後、混合溶液の溶媒および二酸化炭素を除去することにより、高分子成形体内に空孔を形成することを特徴とするシリカ粒子を含有する高分子多孔体の製造方法。
【請求項６】
高分子成形体内に空孔を形成した後、高分子多孔体にアンモニア水蒸気を吸収させることにより、高分子多孔体内に含まれるシリコンアルコキシドおよびシリカ中に含まれるアルコキシド成分のさらなる加水分解、ゾルゲル反応を促進する工程を設けることを特徴とする請求項５に記載のシリカ粒子を含有する高分子多孔体の製造方法。
【請求項７】
請求項１〜４のいずれかに記載のシリカ粒子を含有する高分子多孔体を用いてなる低誘電率絶縁材料。
【請求項８】
請求項１〜４のいずれかに記載のシリカ粒子を含有する高分子多孔体を用いてなる断熱材料。
【発明の詳細な説明】
【技術分野】
【０００１】
本発明は、シリカ粒子を含有する高分子多孔体およびその製造方法に関するものである。
【背景技術】
【０００２】
熱的、化学的安定性に優れるポリアミドイミド樹脂やポリアミド樹脂などの高分子化合物の成形体に空孔が形成された高分子多孔体は、ポリマー系の多孔質材料として期待されている（例えば、特許文献１、２）。空孔が形成された高分子多孔体は、例えば、熱伝導率が低くなるため、断熱材料として使用することが可能となり、また、誘電率が低くなるため、電子部品の高周波電流の減衰を抑える効果が期待でき、フレキシブルプリント基板に代表される電子部品用材料として使用することが可能となる。
ただし、高分子多孔体を断熱材料や低誘電材料として広く使用するためには、材料の機械強度の低さが問題となっている。
【０００３】
一方、高分子化合物に機能性（機械強度、光学特性、電気特性、熱特性、気体透過性、吸水性など）を付加するために、ナノメーターサイズの無機成分を高分子化合物に分散し複合することが行なわれている。特に、機械強度の向上についてはシリカが用いられ、その複合化の方法としては、ポリマー分子の側鎖や末端にシリカ成分を共有結合させる方法や、シリカ粒子を高分子化合物に直接分散する方法などがある。
【０００４】
そこで、シリカ粒子を高分子化合物に直接分散する方法を、マクロボイドと複数の細孔を合わせ持つ高分子多孔体に適用すると、高分子多孔体の機械的強度の改善または更なる向上が期待できる。
しかしながら、特許文献１や２に記載されたポリアミドイミド樹脂溶液やポリアミド樹脂溶液にシリカ粒子を含有させる際に、特性向上を目指して、シリカ粒子として平均粒径がナノメーターサイズの球状シリカ粒子を用いると、樹脂溶液中でシリカ粒子は凝集して均一に分散せずまた樹脂溶液の粘度が著しく上昇するので、塗布により膜などの成形体に成形することは困難であった。
また、高分子化合物とシリカの原料であるシリコンアルコキシドとを混合後にゾルゲル反応を進行させることによりシリカ粒子を析出させてシリカ粒子を分散する方法も知られているが、得られるシリカ粒子の平均粒径はミクロンサイズと大きく、高分子化合物の特性を向上させる効果は不充分であった。
このように平均粒径が小さいシリカ粒子を含有することによって機械的強度などの特性を向上させた高分子多孔体は得ることができないものであった。
【先行技術文献】
【特許文献】
【０００５】
【特許文献１】特開２００４−３１５６６０号公報
【特許文献２】特開２０１３−０３２４９１号公報
【発明の概要】
【発明が解決しようとする課題】
【０００６】
本発明は、かかる従来技術に鑑み、平均粒径が小さいシリカ粒子を含有し、かつマクロ孔とメソ孔とを有する高分子多孔体を提供することを目的とするものである。
【課題を解決するための手段】
【０００７】
本発明者らは、上記課題について鋭意検討を行なった結果、高分子化合物とシリコンアルコキシドまたはその誘導体とを含有する混合溶液に、二酸化炭素を溶解させた後に、ゾルゲル反応および溶媒と二酸化炭素の除去を行うことにより、平均粒径が小さいシリカ粒子が生成するとともに、高分子化合物が多孔体となることを見出し本発明に到達した。
【０００８】
すなわち、本発明の要旨は以下の通りである。
（１）平均粒径が２００ｎｍ以下のシリカ粒子が分散してなり、平均孔径が０．５０μｍを超え２００μｍ以下のマクロ孔と平均孔径が０．１〜５００ｎｍのメソ孔とを有することを特徴とするシリカ粒子を含有する高分子多孔体。
（２）空隙率が１５〜９９％であることを特徴とする（１）に記載のシリカ粒子を含有する高分子多孔体。
（３）高分子多孔体を構成する高分子化合物が、ポリアミドイミド系樹脂、ポリエーテルイミド系樹脂、ポリアミド系樹脂からなる群より選ばれる少なくとも１種であることを特徴とする（１）または（２）に記載のシリカ粒子を含有する高分子多孔体。
（４）シリカ成分を１〜５０質量％含むことを特徴とする（１）〜（３）のいずれかに記載のシリカ粒子を含有する高分子多孔体。
（５）上記（１）に記載のシリカ粒子を含有する高分子多孔体を製造するための方法であって、高分子化合物とシリコンアルコキシドまたはその誘導体を含む混合溶液に、二酸化炭素を溶解させた後、シリコンアルコキシドの加水分解によるゾルゲル反応をおこない、その後、混合溶液の溶媒および二酸化炭素を除去することにより、高分子成形体内に空孔を形成することを特徴とするシリカ粒子を含有する高分子多孔体の製造方法。
（６）高分子成形体内に空孔を形成した後、高分子多孔体にアンモニア水蒸気を吸収させることにより、高分子多孔体内に含まれるシリコンアルコキシドおよびシリカ中に含まれるアルコキシド成分のさらなる加水分解、ゾルゲル反応を促進する工程を設けることを特徴とする（５）に記載のシリカ粒子を含有する高分子多孔体の製造方法。
（７）上記（１）〜（４）のいずれかに記載のシリカ粒子を含有する高分子多孔体を用いてなる低誘電率絶縁材料。
（８）上記（１）〜（４）のいずれかに記載のシリカ粒子を含有する高分子多孔体を用いてなる断熱材料。
【発明の効果】
【０００９】
本発明によれば、平均粒径が小さいシリカ粒子を含有する高分子多孔体を提供することができる。本発明の高分子多孔体は、平均粒径が小さいシリカ粒子を含有し、かつマクロ孔とメソ孔を有するため、機械的強度を低下させることなく、空隙率を高くすることができ、したがって、曲げても割れを生じることのない柔軟性や、優れた低誘電性を得ることができ、また優れた断熱性を得ることができる。したがって、本発明のシリカ粒子を含有する高分子多孔体は、低誘電率絶縁材料や断熱材料として好適に使用できる。
【図面の簡単な説明】
【００１０】
【図１】本発明に係るシリカ粒子を含有する高分子多孔体の製造過程における混合溶液の状態の変化を示す概念図。
【発明を実施するための形態】
【００１１】
以下、本発明を詳細に説明する。
本発明のシリカ粒子を含有する高分子多孔体は、高分子多孔体に、平均粒径２００ｎｍ以下のシリカ粒子が分散してなるものである。
本発明において、高分子多孔体を構成する高分子化合物は、溶媒に溶解できれば特に限定されないが、例えば、ポリアミドイミド系樹脂、ポリエーテルイミド系樹脂、ポリアミド系樹脂、ポリスルホン系樹脂、ポリエーテル系スルホン樹脂、ポリカーボネート系樹脂、ポリエステル系樹脂、ポリアリレート系樹脂、セルロース系樹脂が挙げられる。中でも、機械強度や低誘電性能に優れ、シリカ成分との親和性が高いことから、ポリアミドイミド系樹脂、ポリエーテルイミド系樹脂、ポリアミド系樹脂が好ましい。それぞれ単独もしくは複合物でもよく、特に制限されることなく、公知のものを用いることができる。
【００１２】
本発明において、ポリアミドイミド系樹脂は、トリカルボン酸成分とジアミン成分とが、イミド結合とアミド結合した重合体である。
トリカルボン酸成分としては、例えば、トリメリット酸、ジフェニルエーテル−３，３′，４′−トリカルボン酸、ジフェニルスルホン−３，３′，４′−トリカルボン酸、ベンゾフェノン−３，３′，４′−トリカルボン酸などが挙げられる。
ジアミン成分としては、例えば、ｍ−フェニレンジアミン、ｐ−フェニレンジアミン、３，４′−ジアミノジフェニルエーテル、４，４′−ジアミノジフェニルエーテル、４，４′−ジアミノジフェニルスルホン、３，３′−ジアミノジフェニルスルホン、２，２−ビス（４−アミノフェノキシフェニル）プロパン、２，２−ビス（４−アミノフェノキシフェニル）ヘキサフルオロプロパン、１，３−ビス（４−アミノフェノキシ）ベンゼン、１，４−ビス（４−アミノフェノキシ）ベンゼン、２，４−ジアミノトルエン、２，６−ジアミノトルエン、３，３′−ジアミノジフェニルメタン、４，４′−ジアミノジフェニルメタン、４，４′−ジアミノ−２，２−ジメチルビフェニル、２，２−ビス（トリフルオロメチル）−４，４′−ジアミノビフェニルが挙げられる。
これらトリカルボン酸成分やジアミン化合物は、それぞれ単独で用いられてもよく、また２種以上が併用されてもよい。
ポリアミドイミド系樹脂は、通常、無水トリメリット酸とジイソシアネートとの反応、または無水トリメリット酸クロライドとジアミンとの反応により重合した後、イミド化することにより製造することができる。
【００１３】
ポリアミドイミド系樹脂は、分子中にアミド基を多数有しているため、これを架橋可能な官能基として用いてもよい。また、イミドの一部が未反応の前駆体（アミック酸）の状態で反応性を残したものも存在し、このアミック酸を構成するアミド基やカルボキシル基を架橋可能な官能基として利用してもよい。また、ポリアミドイミド系樹脂は、上記の反応により製造されるため、末端にカルボキシル基、イソシアネート基、アミノ基等が残存している場合が多く、これらを架橋可能な官能基として利用してもよい。
【００１４】
本発明において、ポリエーテルイミド系樹脂は、エーテル結合を有する芳香族テトラカルボン酸成分とジアミン成分とがイミド結合した重合体である。エーテル結合を有する芳香族テトラカルボン酸二無水物とジアミン化合物とを反応させて得られるポリアミック酸をイミド化することによって得られるものが好ましい。
エーテル結合を有する芳香族テトラカルボン酸二無水物としては、例えば、２，２−ビス[４−（２，３−ジカルボキシフェノキシ）フェニル]プロパン二無水物、ビス（３，４−ジカルボキシフェニル）エーテル二無水物などが挙げられ、ジアミン成分としては、前記ポリアミドイミド系樹脂を構成するジアミン化合物として例示したものが挙げられる。
なお、上記アミック酸を構成するアミド基やカルボキシル基を架橋可能な官能基として利用してもよい。また、ポリエーテルイミド系樹脂は、末端に、カルボキシル基、アミノ基等が残存している場合が多く、これらも架橋可能な官能基として利用してもよい。
【００１５】
本発明において、ポリアミド系樹脂はアミド結合を有するものであり、アミノ酸、ラクタムまたはジアミンとジカルボン酸を主たる構成成分とするものである。
ポリアミド系樹脂を構成するアミノ酸としては、６−アミノカプロン酸、１１−アミノウンデカン酸、１２−アミノドデカン酸、パラアミノメチル安息香酸などが挙げられ、ラクタムとしては、ε−カプロラクタム、ω−ラウロラクタムなどが挙げられる。
また、ジアミンとしては、テトラメチレンジアミン、ペンタメチレンジアミン、ヘキサメチレンジアミン、２−メチルペンタメチレンジアミン、ノナメチレンジアミン、ウンデカメチレンジアミン、ドデカメチレンジアミン、２，２，４−／２，４，４−トリメチルヘキサメチレンジアミン、５−メチルノナメチレンジアミンなどの脂肪族ジアミン、メタフェニレンジアミン、パラフェニレンジアミン、メタキシリレンジアミン、パラキシリレンジアミン、ビス（アミノプロピル）ピペラジン、アミノエチルピペラジンなどの芳香族ジアミン、１，３−ビス（アミノメチル）シクロヘキサン、１，４−ビス（アミノメチル）シクロヘキサン、１−アミノ−３−アミノメチル−３，５，５−トリメチルシクロヘキサン、ビス（４−アミノシクロヘキシル）メタン、ビス（３−メチル−４−アミノシクロヘキシル）メタン、２，２−ビス（４−アミノシクロヘキシル）プロパンなどの脂環族ジアミンなどが挙げられる。
また、ジカルボン酸としては、アジピン酸、スペリン酸、アゼライン酸、セバシン酸、ドデカン二酸などの脂肪族ジカルボン酸、テレフタル酸、イソフタル酸、２−クロロテレフタル酸、２−メチルテレフタル酸、５−メチルイソフタル酸、５−ナトリウムスルホイソフタル酸、２，６−ナフタレンジカルボン酸、ヘキサヒドロテレフタル酸、ヘキサヒドロイソフタル酸などの芳香族ジカルボン酸、１，４−シクロヘキサンジカルボン酸、１，３−シクロヘキサンジカルボン酸１，３−シクロペンタンジカルボン酸等の脂環族ジカルボン酸などが挙げられる。これらのポリアミド系樹脂を構成する成分は、各々単独で用いられても、２種以上併用されてもよい。
本発明において、ポリアミド系樹脂は、構成成分に芳香族成分を含むことが好ましく、半芳香族ポリアミド樹脂や芳香族ポリアミド樹脂であることが好ましい。
【００１６】
本発明において上記高分子化合物の成形体は多孔質であることが必要であり、本発明のシリカ粒子を含有する高分子多孔体における空隙率は、１５〜９９％であることが好ましく、３０〜９９％であることがより好ましく、６０〜９９％であることがさらに好ましい。空隙率は、電気特性（低誘電性）や伝熱特性（断熱性）に関係し、優れた性能を発揮するためには、より高いことが好ましい。
【００１７】
本発明のシリカ粒子を含有する高分子多孔体は、平均孔径が０．１〜５００ｎｍのメソ孔を有することが必要であり、高い空隙率を有し、かつ、機械的強度を低下させないために、メソ孔の平均孔径はより小さいほうが好ましく、２００ｎｍ以下であることが好ましく、１００ｎｍ以下であることがより好ましく、空気分子同士の衝突効率を落とし、エネルギー伝達効率を抑制することにより高い断熱性能を得ることができる、大気圧、室温下における空気の平均自由行程である７０ｎｍ以下であることが特に好ましい。一方で、メソ孔の平均孔径が、小さくなるに従いメソ孔の空孔（セル）密度が低下し、同時に、空隙率も低下してしまうため、高い空隙率を維持するためには、メソ孔の平均孔径は、０．１ｎｍ以上であることが必要であり、０．５ｎｍ以上であることが好ましい。
【００１８】
また、シリカ粒子を含有する高分子多孔体は、さらに、平均孔径が０．５０μｍを超え２００μｍ以下のマクロ孔を有することが必要であり、高い空隙率を維持しつつ、機械的強度を低下させないために、マクロ孔の平均孔径は、比較的小さく、かつ均一性が高いことが好ましく、２００μｍ以下であることが必要であり、１００μｍ以下であることが好ましい。一方で、マクロ孔の平均孔径が、小さくなるに従いマクロ孔の空孔（セル）密度が低下し、空隙率も低下してしまうため、０．５０μｍを超えることが必要であり、０．８μｍ以上であることが好ましい。
【００１９】
本発明のシリカ粒子を含有する高分子多孔体は、上記メソ孔とマクロ孔とを含有することが必要である。メソ孔とマクロ孔とを含有することにより、本発明のシリカ粒子を含有する高分子多孔体は、上記のように、高い空隙率を有するにもかかわらず、機械的強度が低下することがなく、高い絶縁性能、断熱性能を得ることができ、さらに従来の材料にはない柔軟性を持ち合わせた絶縁材料、断熱材料とすることができる。
本発明のシリカ粒子を含有する高分子多孔体の上記マクロ孔とメソ孔の空隙容量の合計に対する上記マクロ孔の空隙容量の容量比率は２０容量％以上であることが好ましく、４０容量％以上であることがより好ましく、６０容量％以上であることがさらに好ましい。前記マクロ孔の容量比率を２０容量％以上とすることにより、高い空隙率を有し、かつ、機械的強度の低下を抑制することができる。
なお、本発明においては、孔径が０．５０μｍを超える細孔をマクロ孔と定義し、孔径が０．１〜５００ｎｍの細孔をメソ孔と定義する。よって、ＩＵＰＡＣによる提唱に従って定義されるもの、すなわち、直径が５０ｎｍ以上の細孔をマクロ細孔、直径が２〜５０ｎｍの範囲にある細孔をメソ細孔と指称するものとは異なる。
【００２０】
本発明のシリカ粒子を含有する高分子多孔体は、高分子多孔体にシリカ粒子が分散したものである。シリカ粒子は、比表面積が増大することにより、シリカ粒子同士または、高分子化合物とシリカ粒子の相互作用が強固になり、シリカ粒子を含有する高分子多孔体の機械的強度が向上するため、その平均粒径は、より小さい方が好ましく、２００ｎｍ以下であることが必要であり、１００ｎｍ以下であることが好ましく、１００ｎｍ以下であればより平均粒径が小さい方が機械的強度の向上の効果が得られるため、下限値は規定されない。なお、シリカ粒子の形状は特に規定されず、例えば、中空状、エアロゲル状のシリカ粒子も含む。
【００２１】
シリカ粒子を含有する高分子多孔体におけるシリカ粒子やシリカゲルなどのシリカ成分の含有量は、１〜５０質量％であることが好ましい。シリカ成分の含有量が５０質量％を超えると、シリカ粒子を含有する高分子多孔体の機械強度が極度に低下することがある。一方、１％未満であると、シリカ粒子による機械的強度の向上の向上に対する充分な効果は得られない。
【００２２】
本発明のシリカ粒子を含有する高分子多孔体は、以下の製造方法によって製造することができる。
すなわち、高分子化合物とシリコンアルコキシドまたはその誘導体を含む混合溶液に、二酸化炭素を溶解させた後、シリコンアルコキシドの加水分解によるゾルゲル反応をおこない、その後、混合溶液の溶媒および二酸化炭素を除去することにより、高分子化合物の成形体内に空孔を形成することによってシリカ粒子を含有する高分子多孔体を製造することができる。
【００２３】
本発明の製造方法においては、まず、高分子化合物とシリコンアルコキシドまたはその誘導体を含む混合溶液を作製する（工程（i））。
工程（i）において用いられる高分子化合物として、前述のようなポリアミドイミド系樹脂、ポリエーテルイミド系樹脂、ポリアミド系樹脂などが挙げられ、たとえば、ポリアミドイミド系樹脂として、市販されているソルベイアドバンストポリマーズ社製トーロン４０００Ｔやトーロン４０００ＴＦなどを使用してもよく、また下記溶媒中で原料を反応させて製造したものでもよい。
なお、本発明においては、高分子化合物に、重合性不飽和結合を有するアミン、ジアミン、ジカルボン酸、トリカルボン酸、テトラカルボン酸の誘導体を添加してもよく、これにより熱硬化時に橋かけ構造を形成させることができる。
【００２４】
混合溶液を製造するための溶媒としては、例えば、非プロトン性極性溶媒、エーテル系化合物、水溶性アルコール系化合物が挙げられる。
非プロトン性極性溶媒としては、Ｎ−メチル−２−ピロリドン、Ｎ，Ｎ−ジメチルホルムアミド、Ｎ，Ｎ−ジメチルアセトアミド、ジメチルスルホキシド、ヘキサメチルフォスフォラアミド等が挙げられる。
また、エーテル系化合物としては、２−メトキシエタノール、２−エトキシエタノール、２−（メトキシメトキシ）エトキシエタノール、２−イソプロポキシエタノール、２−ブトキシエタノール、テトラヒドロフルフリルアルコール、ジエチレングリコール、ジエチレングリコールモノメチルエーテル、ジエチレングリコールモノエチルエーテル、ジエチレングリコールモノブチルエーテル、トリエチレングリコール、トリエチレングリコールモノエチルエーテル、テトラエチレングリコール、１−メトキシ−２−プロパノール、１−エトキシ−２−プロパノール、ジプロピレングリコール、ジプロピレングリコールモノメチルエーテル、ジプロピレングリコールモノエチルエーテル、トリプロピレングリコールモノメチルエーテル、ポリエチレングリコール、ポリプロピレングリコール、テトヒドロフラン（ＴＨＦ）、ジオキサン、１，２−ジメトキシエタン、ジエチレングリコールジメチルエーテル、ジエチレングリコールジエチルエーテル等が挙げられる。
また、水溶性アルコール系化合物としては、メタノール、エタノール、１−プロパノール、２−プロパノール、ｔｅｒｔ−ブチルアルコール、エチレングリコール、１，２−プロパンジオール、１，３−プロパンジオール、１，３−ブタンジオール、１，４−ブタジオール、２，３−ブタンジオール、１，５−ペンタンジオール、２−ブテン−１，４−ジオール、２−メチル−２，４−ペンタンジオール、１，２，６−ヘキサントリオール、ジアセトンアルコール等が挙げられる。また、これらの溶媒は、単独で用いてもよいし、２種以上を併用してもよい。
【００２５】
なお、上記溶媒には、高分子化合物の種類によっては、単独では貧溶媒であるが、２種以上の貧溶媒を組み合わせることによって高分子化合物の良溶媒となるものがあり、本発明においては、このような貧溶媒を組み合わせてなる混合溶媒を使用してもよい。
本発明においては、２５℃における高分子化合物に対する溶解性が１ｇ／１００ｍｌ以下の溶媒を貧溶媒と定義し、溶解性が１ｇ／１００ｍＬを超える溶媒を良溶媒と定義する。
貧溶媒の組み合せとしては、水溶性エーテル系化合物と水溶性アルコール系の組合せが好適に用いられる。水溶性エーテル系化合物としては、例えば、テトラヒドロフラン（ＴＨＦ）、ジオキサン、トリオキサン、１，２−ジメトキエタン、ジエチレングリコールジメチルエーテル、ジエチレングリコールジエチルエーテル等が挙げられ、その中でもＴＨＦが好ましい。
また、水溶性アルコール系化合物としては、例えば、メタノール、エタノール、１−プロパノール、２−プロパノール、ｔｅｒｔ−ブチルアルコール、エチレングリコール、１，２−プロパンジオール、１，３−プロパンジオール、１，３−ブタンジオール、１，４−ブタンジオール、２，３−ブタンジオール、１，５−ペンタンジオール、２−ブテン−１，４−ジオール、２−メチル−２，４−ペンタンジオール、グリセリン、２−エチル−２−ヒドロキシメチル−１，３−プロパンジオール、１，２，６−ヘキサントリオール等が挙げられ、その中でもメタノールが好ましい。
【００２６】
上記のように、工程（i）においては、高分子化合物と、シリコンアルコキシドまたはその誘導体を含む混合溶液を作製する。
本発明において、シリコンアルコキシドは任意のものを使用することができ、具体的には、テトラメトキシシラン、テトラエトキシシラン、テトラプロポキシシラン、テトライソプロポキシシラン、テトラブトキシシラン、トリメトキシシラン、トリエトキシシラン、メチルトリメトキシシラン、メチルトリエトキシシラン、メチルトリプロポキシシラン、メチルトリブトキシシラン、エチルトリメトキシシラン、エチルトリエトキシシラン、ｎ−プロピルトリメトキシシラン、ｎ−プロピルトリエトキシシラン、イソプロピルトリメトキシシラン、イソプロピルトリエトキシシラン、フェニルトリメトキシシラン、フェニルトリエトキシシラン、ジメチルジメトキシシラン、ジメチルジエトキシシラン、ジフェニルジメトキシシラン、ジフェニルジエチルシラン、トリフルオロメチルトリエトキシシラン、トリフルオロメチルトリメトキシシラン、ビニルトリメトキシシラン、ビニルトリエトキシシラン、３−グリシドキシプロピルトリメトキシシラン、３−グリシドキシプロピルトリエトキシシラン等、およびこれら化合物のアルキル置換体等の化合物が挙げられる。このような化合物の一種又は二種以上が適宜に選択されて、用いられることとなる。また、シリコンアルコキシドの誘導体としては、例えば、テトラメトキシシランオリゴマーを挙げることができる。
【００２７】
高分子化合物とシリコンアルコキシドまたはその誘導体を含む混合溶液は、例えば、高分子化合物溶液にシリコンアルコキシドを直接、または、シリコンアルコキシドを任意の溶媒に溶解させ希釈したものを加え、攪拌することにより得られるが、この調製方法に限定されるものではない。なお、この工程で得られる高分子化合物とシリコンアルコキシドを含む混合溶液１は、図１（ａ）に示すように、均一相を形成している。
【００２８】
さらに、混合溶液を製造する際、使用する溶媒に可溶な他の樹脂を混合してもよい。また、シランカップリング剤や各種界面活性剤などを添加してもよい。
【００２９】
続いて、前記混合溶液１に二酸化炭素を溶解させる（工程（ii））。
二酸化炭素と溶媒成分が、均一相を形成することで、溶媒成分の極性が遮蔽されるため、溶媒成分から高分子化合物が相分離する。その結果、混合溶液内の溶媒および溶質は、図１（ｂ）に示すように、二酸化炭素を含む溶媒成分の液滴２、高分子化合物３に分離した状態となる。ただし、溶媒成分はすべて液滴となるわけではなく、液滴とならない溶媒成分は高分子化合物３の近傍に存在している（溶媒成分４）。
混合溶液１に二酸化炭素を溶解させる方法としては、混合溶液１を加圧二酸化炭素雰囲気下に保持する方法が挙げられる。二酸化炭素の圧力は、３ＭＰａ以上であることが好ましい。
【００３０】
そして、シリコンアルコキシドの加水分解によるゾルゲル反応を行う（工程（iii））。
工程（ii）において、二酸化炭素を含む液滴が生成したままの状態で、長時間保持することにより、工程（iii）では、高分子化合物３の近傍でシリコンアルコキシドの加水分解およびゾルゲル反応が進行し、高分子化合物３の近傍で、図１（ｃ）に示すように、シリカ粒子５が析出する。二酸化炭素を含む液滴が生成したままの状態を保持する時間、すなわち、混合溶液１を加圧二酸化炭素雰囲気下に保持する時間としては、４〜４８時間であることが好ましく、６〜３２時間であることがより好ましい。
【００３１】
また、二酸化炭素の加圧を維持したままの状態で保持することにより、液相または超臨界相の二酸化炭素に溶媒成分が溶解し、液滴２および液滴とならない溶媒成分４に存在する溶媒成分が減少する一方で、溶媒成分が徐々に二酸化炭素へと置換され、液滴２および液滴とならない溶媒成分４の溶媒成分と二酸化炭素の組成比は、二酸化炭素の割合が多い状態へと変化する。
【００３２】
その後、混合溶液の溶媒および二酸化炭素を除去することにより、高分子化合物３の成形体内にマクロ孔およびメソ孔を形成する（工程（iv））。
二酸化炭素の加圧を止めることにより、液滴２および液滴とならない溶媒成分４の二酸化炭素をシリカ粒子５および高分子化合物３の隙間から放出させることにより、図１（ｄ）に示すように、液滴２が存在していた所にマクロ孔６が形成される。
一方で、液滴とならない溶媒成分４で溶媒成分および二酸化炭素が存在していた箇所には、図１（ｄ）に示すように、メソ孔７が形成する。
【００３３】
このようにして、本発明のシリカ粒子を含有する高分子多孔体を得ることができる。
すなわち、上記製造方法において、高分子化合物とシリコンアルコキシドまたはその誘導体を含む混合溶液を二酸化炭素により加圧後、液滴２および液滴とならない溶媒成分４に存在する溶媒成分を二酸化炭素に置換した後、溶媒および二酸化炭素を除去することによって、平均孔径が０．５０μｍを超え２００μｍ以下であるマクロ孔および平均孔径が０．１〜５００ｎｍであるメソ孔を形成することができ、同時に、これら二種類の孔を有することでシリカ粒子を含有する高分子多孔体の空隙率を、１５〜９９％とすることができる。また、高分子化合物とシリコンアルコキシドまたはその誘導体を含む混合溶液を二酸化炭素により加圧した状態において、高分子化合物３の近傍で、シリカ粒子５を生成することによって、その平均粒径を２００ｎｍ以下とすることができる。
なお、上記製造方法によって、マクロ孔は、シリカ粒子を含有する高分子多孔体に偏在することなく形成され、またメソ孔は、隣接するマクロ孔の間の高分子内に形成される。したがって上記製造方法によっては、マクロ孔とメソ孔とがそれぞれ偏在する構造、例えばマクロ孔のみを有する層とメソ孔のみを有する層とからなるような構造のシリカ粒子を含有する高分子多孔体は形成されない。また形成されるメソ孔は、独立気孔ではなく、メソ孔同士が連通した構造を有するものである。
【００３４】
本発明の製造方法においては、高分子成形体内に空孔を形成した後、すなわち工程（iv）の後に、必要に応じて、高分子多孔体にアンモニア水蒸気を吸収させることにより、高分子多孔体に含まれるシリコンアルコキシドおよびシリカ中に含まれるアルコキシド成分のさらなる加水分解、ゾルゲル反応を促進する工程を設けてもよい。これにより、シリカ成分を高分子多孔体により強固に固定することができる。
【００３５】
本発明のシリカ粒子を含有する高分子多孔体は、平均粒径２００ｎｍ以下のシリカ粒子が分散することによって、機械的特性が低下しないので、特に、低誘電率絶縁材料として利用することができ、低誘電率、絶縁性、ハンダ耐性に優れるフレキシブルプリント基板等の回路基板、回路積層板に好適に用いることができる。
本発明のシリカ粒子を含有する高分子多孔体は、同様の理由から、断熱材料として利用することもでき、航空機や車両部材等の断熱性が要求される部位の断熱材をはじめ、防振材、吸音材、保温材、緩衝材、摺動材などの好適に用いることができる。
また、本発明のシリカ粒子を含有する高分子多孔体は、メソ孔を利用することにより、エアフィルター、触媒担体、燃料電池用膜材、カラム充填材としても好適に用いることができる。
【実施例】
【００３６】
以下、本発明を実施例によって具体的に説明するが、本発明はこれらによって限定されるものではない。なお、物性測定は、以下の方法によりおこなった。
【００３７】
（１）電子顕微鏡写真
シリカ粒子を含有する高分子多孔体について、割断または凍結割断処理により断面出しを行い、蒸着操作を行わずに、日立テクノロジーズ社製電解放射型走査電子顕微鏡ＳＥＭ−８０２０を用い、加速電圧０．８〜３．０ｋＶにて観察を行ない、電子顕微鏡写真を撮影した。
また、シリカ粒子を含有する高分子多孔体について、ミクロトームを用いて切り出した断面に対して、白金蒸着を行い、日立ハイテク社製電解放射型走査電子顕微鏡Ｓ−８００を用い、加速電圧１０ｋＶにて観察を行ない、マクロ孔の電子顕微鏡写真を撮影した。
【００３８】
（２）シリカ粒子の平均粒径
電子顕微鏡ＳＥＭ−８０２０を用いて得られた４００００〜１５００００倍の電子顕微鏡写真において、観測されるシリカ粒子をランダムに１０個選択し、それぞれのシリカ粒子について、各粒子内に引くことができる最長の直線の長さを測定し、１０個の平均値を、シリカ粒子の平均粒径とした。
【００３９】
（３）シリカ成分の含有量
シリカ粒子を含有する高分子多孔体５ｍｇを白金パンに採り、Ｒｉｇａｋｕ社製  Ｔｈｅｒｍｏ  ｐｌｕｓ  ＥＶＯIIシリーズ  ＴＧ−ＤＴＡスマートローダを用いて、空気雰囲気下で３０℃から８００℃まで１０℃／分で昇温し、８００℃での残存質量の割合を、シリカ粒子を含有する高分子多孔体中に含まれるシリカ含有量とした。
【００４０】
（４）密度
シリカ粒子を含有する高分子多孔体から試料を切り出し、試料の面積、厚み、質量を測定し、得られた値から多孔体の密度（ρｓ）を算出した。
【００４１】
（５）空隙率
上記（４）で求めたシリカ粒子を含有する高分子多孔体の密度（ρｓ）と、公知のデータから求めた前記シリカ粒子を含有する高分子多孔体と同じ含有量のシリカ成分を含有する高分子シートの密度（ρｃ）とを用いて、下記の計算式を用いて空隙率を算出した。
空隙率（Ｐ）＝［１−ρｓ／ρｃ］×１００
【００４２】
（６）メソ孔とマクロ孔の平均孔径
メソ孔の平均孔径については、４００００〜１５００００倍の電子顕微鏡写真中に観測される空孔をランダムに１０個選択し、それぞれの空孔について、各空孔内に引くことができる最長の直線の長さをその空孔の孔径とし、１０個の平均値を平均孔径とした。
マクロ孔の平均孔径については、１００〜２０００倍の電子顕微鏡写真中に観測される空孔をランダムに１０個選択し、それぞれの空孔について、各空孔内に引くことができる最長の直線の長さをその空孔の孔径とし、１０個の平均値を平均孔径とした。
【００４３】
（７）誘電率
得られたシリカ粒子を含有する高分子多孔体について、Ａｇｉｌｅｎｔ社製ＬＣＲメーター（４２８４Ａ）を用いて、１ＭＨｚにおける誘電率を、非接触法により測定した。
【００４４】
（８）熱伝導率
得られたシリカ粒子を含有する高分子多孔体について、英弘精機社製熱伝導率測定装置（ＨＣ-７４/２００ＶＡＣＵＵＭ）を用いて、大気圧下、２５℃付近の条件で、熱伝導率を測定した。
【００４５】
（９）引張弾性率、引張強度、破断強度、および伸び
得られたシリカ粒子を含有する高分子多孔体について、３３．０ｍｍ×５．０ｍｍの長方形に切り出したものを試料とし、各試料について厚みの測定を行なった。
引張試験は、Ｉｎｓｔｒｏｎ社製２７１０−１０２装置を使用し、解析には、Ｂｌｕｅｈｉｌｌ  Ｌｉｔｅ  Ｓｏｆｔｗａｒｅを使用し、２．０ｍｍ／分の条件で行なった。試験は六連で行い、計測値を試料の厚みで補正することにより、それぞれの引張弾性率（ＧＰａ）、引張強度（ＭＰａ）、破断強度（ＭＰａ）、および伸び（％）を算出したのち、それらの平均値を求めた。
【００４６】
（１０）曲げ
厚みが０．５ｍｍ以下の、シリカ粒子を含有する高分子多孔体膜を作製し、６０．０ｍｍ（長辺）×５．０ｍｍ（短辺）の長方形に切り出したものを試料とし、その短辺同士が接するようにつまみ合わせて１０秒間保持した際に、裂け目やひび割れが目視により確認されなかった試料に関して、曲げを「可」と評価した。
【００４７】
実施例１
トリカルボン酸成分としてトリメリット酸無水物（ＴＭＡ）を、イソシアネート成分として４，４′−ジアミノジフェニルメタンジイソシアネート（ＭＤＩ）を（ＴＭＡとＭＤＩの合計が２．０質量部）、重合溶媒としてＮ−メチル−２−ピロリドン（ＮＭＰ）８．０質量部を用い、１２０℃で２時間攪拌した後、１８０℃に昇温してさらに約２時間攪拌を行い、ポリアミドイミド樹脂溶液を作製した。
ポリアミドイミド樹脂溶液１０．０質量部にテトラメトキシシラン（ＴＭＯＳ）２．０質量部を溶解し、常温で３０分間攪拌したのち、得られた均一混合溶液のうち、４．５ｇをガラスシャーレに移し、内容積４７０ｍＬの高圧容器に導入した。
高圧容器をヒーターにて４０℃に加熱、保温し、容器内の圧力が１５ＭＰａになるまで二酸化炭素を導入し、加圧二酸化炭素雰囲気下で２４時間保持した。その後、二酸化炭素を高圧容器外に放出することで、１５ＭＰａから８ＭＰａまで急減圧し、ついで、８ＭＰａから０．２ＭＰａまで、０．４ＭＰａ／分の速度で減圧を行なった。
試料を１００倍希釈したアンモニア水溶液を含む密閉容器に移し、４０℃で１時間、オーブン内に保持した。１３０℃で１０分乾燥後、シリカ粒子を含有する高分子多孔体を得た。
【００４８】
実施例２
芳香族ジカルボン酸成分としてテレフタル酸クロライド（ＴＰＣ）を、芳香族ジアミン成分としてｍ−フェニレンジアミン（ｍ−ＰＤＡ）を（ＴＰＣとｍ−ＰＤＡの合計が２．０質量部）、重合溶媒としてＮ−メチル−２−ピロリドン（ＮＭＰ）８．０質量部を用い、芳香族ポリアミド樹脂溶液を作製した。すなわち、ｍ−ＰＤＡをＮＭＰに溶解し、撹拌しながら液温が４０℃を超えないようにＴＰＣを徐々に添加した。添加終了後、０．５時間撹拌を続けた後、水酸化ナトリウムにより中和した。
芳香族ポリアミド樹脂溶液１０．０質量部にテトラメトキシシラン（ＴＭＯＳ）２．０質量部を溶解し、常温で３０分間攪拌したのち、得られた均一混合溶液のうち、４．５ｇをガラスシャーレに移し、内容積４７０ｍＬの高圧容器に導入した。
高圧容器をヒーターにて４０℃に加熱、保温し、容器内の圧力が１５ＭＰａになるまで二酸化炭素を導入し、加圧二酸化炭素雰囲気下で２４時間保持した。その後、二酸化炭素を高圧容器外に放出することで、１５ＭＰａから８ＭＰａまで急減圧し、ついで、８ＭＰａから０．２ＭＰａまで、０．４ＭＰａ／分の速度で減圧を行なった。
試料を１００倍希釈したアンモニア水溶液を含む密閉容器に移し、４０℃で１時間、オーブン内に保持した。１３０℃で１０分乾燥後、シリカ粒子を含有する高分子多孔体を得た。
【００４９】
比較例１
ポリアミドイミド樹脂溶液にテトラメトキシシランを溶解しなかった以外は実施例１と同様の操作をおこなって、シリカ粒子を含有しない高分子多孔体を得た。
【００５０】
比較例２
芳香族ポリアミド樹脂溶液にテトラメトキシシランを溶解しなかった以外は実施例２と同様の操作をおこなって、シリカ粒子を含有しない高分子多孔体を得た。
【００５１】
実施例１〜２で得られたシリカ粒子を含有する高分子多孔体、比較例で得られたシリカ粒子を含有しない高分子多孔体の特性値を表１に示す。
【００５２】
【表１】
2015199846.tif 000002
【００５３】
表１に示すように、実施例１〜２では、平均粒径が２００ｎｍ以下のシリカ粒子が分散し、平均孔径が０．５０μｍを超え２００μｍ以下のマクロ孔と平均孔径が０．１〜５００ｎｍのメソ孔とを有するシリカ粒子を含有する高分子多孔体が得られた。
一方、比較例１〜２では、シリカ粒子の原料を使用しなかったため、得られた高分子多孔体は、シリカ粒子を含有するものではなかった。
【符号の説明】
【００５４】
１  混合溶液
２  液滴
３  高分子化合物
４  溶媒成分
５  シリカ粒子
６  マクロ孔
７  メソ孔
【図１】
2015199846.tif 000003